SHEET FOAMED MATERIAL BASED ON POLYLACTIC ACID WITH ELONGATED CHAIN AND METHOD FOR PRODUCTION THEREOF
ЛИСТОВОЙ ПЕНОМАТЕРИАЛ НА ОСНОВЕ ПОЛИМОЛОЧНОЙ КИСЛОТЫ С УДЛИНЕННОЙ ЦЕПЬЮ И СПОСОБ ЕГО ПОЛУЧЕНИЯ

FIELD: chemistry.SUBSTANCE: invention relates to a sheet foamed material based on polylactic acid, which provides advantages associated with reduction of power consumption and emission of greenhouse gases and does not emit toxic substances, such as a toxic gas or chemical substances disturbing the operation of endocrine system. Described is a sheet foamed material containing at least one layer of resin and formed from a biodegradable resin composition containing: 100 % amorphous polylactic acid with a chain elongated with a chain extender, which is a terpolymer of ethylene, acrylic ester and glycidyl methacrylate, and a chain elongation catalyst; a chain elongation catalyst in the amount of 0.5-1.0 wt% per 100 wt% of polylactic acid with elongated chain; a plasticizer in the amount of 40 to 100 wt% per 100 wt% of polylactic acid resin with elongated chain; a foaming agent; a foaming additive, which includes at least one of zinc neodecanoate, potassium neodecanoate and zinc 2-ethylhexanoate; and inorganic fillers in the amount of 100-300 wt% per 100 wt% of polylactic acid resin with elongated chain. Also described is a method of producing the sheet material.EFFECT: production of a sheet foamed material with improved water resistance and technological properties.9 cl, 1 tbl, 5 ex
Изобретение относится к листовому пеноматериалу на основе полимолочной кислоты, который обеспечивает преимущества, связанные со снижением потребляемой энергии и выброса газов, вызывающих парниковый эффект, и не выделяет токсичных веществ, таких как токсичный газ или нарушающие работу эндокринной системы химические вещества. Описан листовой пеноматериал, содержащий по меньшей мере один слой смолы, образованный из композиции биодеградируемой смолы, содержащей: 100%-ную аморфную полимолочную кислоту с цепью, удлиненной удлинителем цепи, представляющим собой терполимер этилена, акрилового эфира и глицидилметакрилата, и катализатором удлинения цепи; катализатор удлинения цепи в количестве от 0,5 до 1,0 мас.ч. на 100 мас.ч. полимолочной кислоты с удлиненной цепью; пластификатор в количестве от 40 до 100 мас.ч. на 100 мас.ч. смолы полимолочной кислоты с удлиненной цепью; вспенивающий агент; вспенивающую добавку, включающую по меньшей мере один из неодеканоата цинка, неодеканоата калия и 2-этилгексаноата цинка; и неорганические наполнители в количестве от 100 до 300 мас.ч. на 100 мас.ч. смолы полимолочной кислоты с удлиненной цепью. Также описан способ получения листового материала. Технический результат: получение листового пеноматериала с улучшенными водостойкостью и технологическими свойствами. 2 н. и 7 з.п. ф-лы, 1 табл., 5 пр.